(57)【特許請求の範囲】
【請求項１】
繊維ウェブとしての紙または不織布に対し、糖アルコールとしてキシリトール、エリスリトールのうち一種以上を、０．１〜３０重量％含有させたことを特徴とする繊維ウェブ製品。
【請求項２】
請求項１記載の繊維ウェブ製品において、
糖アルコールがキシリトールであることを特徴とする繊維ウェブ製品。
【請求項３】
請求項１または２記載の繊維ウェブ製品において、
繊維ウェブに対し、更に保湿成分を含有させたことを特徴とする繊維ウェブ製品。
【請求項４】
請求項３記載の繊維ウェブ製品において、
保湿成分が多価アルコール類であることを特徴とする繊維ウェブ製品。
【請求項５】
請求項４記載の繊維ウェブ製品において、
多価アルコール類がグリセリンであることを特徴とする繊維ウェブ製品。
【請求項６】
請求項４または５記載の繊維ウェブ製品であって、保湿タイプのティシュペーパー、または、繊維ウェブに不織布を用いた不織布ティシュにおいて、
多価アルコール類１重量部に対して糖アルコールが０．１重量部以上であることを特徴とする繊維ウェブ製品。
【請求項７】

請求項４または５記載の繊維ウェブ製品であって、繊維ウェブに不織布を用いたウェットティシュにおいて、
多価アルコール類１重量部に対して糖アルコールが１重量部以上であることを特徴とする繊維ウェブ製品。
【請求項８】
請求項７記載の繊維ウェブ製品において、糖アルコールを界面活性剤と併用すると共に、界面活性剤１重量部に対して糖アルコールが１重量部以上であることを特徴とする繊維ウェブ製品。
【発明の詳細な説明】
【０００１】
【発明の属する技術分野】
本発明は、ドライタイプのティシュペーパーまたは保湿性を有するティシュペーパーや、いわゆるウエットティシュ等の衛生用繊維ウェブ製品に関し、特に、肌触り性、皮膚の保湿効果、保護効果等に優れた繊維ウェブ製品に関するものである。
【０００２】
【従来の技術】
従来、衛生用繊維ウェブ製品としては、
ａ）パルプ繊維を抄紙して表面にクレープを施した一般的なドライタイプのティシュペーパー
ｂ）ドライタイプのティシュペーパーに各種の保湿成分を含有させ、保水性やしっとり感を高めて皮膚に対する刺激性を低下させた、保湿性を有するティシュペーパー（以下では、このタイプのティシュペーパーを便宜的に保湿タイプのティシュペーパーと言う）
ｃ）不織布に水、アルコール、保湿成分、洗浄成分などを含浸させたウエットティシュ
等が知られている。
【０００３】
【発明が解決しようとする課題】
上述した各種の繊維ウェブ製品には、次のような問題がある。
ａ）ドライタイプのティシュペーパーは、クレープを付けることによって繊維が揉まれ、多くの空間を有したカサの高い紙になっている。このため、吸水性、保水性に優れている一方で、パルプ繊維により構成されていると共に含有水分が少ないため、肌触り性に劣り、頻繁に使うと肌が刺激されることがある。
ｂ）保湿タイプのティシュペーパーは、含有水分によりパルプが可塑化されて柔軟になっており、しっとりさ、なめらかさ、柔らかさ等の触感に優れている。
その反面、水分が多いために紙としての強度が弱くなりがちであり、強く擦ったり拭ったりすると破れてしまうため、これらの用途には向かない。
ｃ）ウエットティシュは、その使用時には清涼感を感じさせるものであるが、使用後の乾いた皮膚上に過剰な保湿成分や洗浄成分が残ってべたつくことがある。
【０００４】
本発明は、上述した従来の繊維ウェブ製品が有する種々の課題を解決するためになされたものであり、肌触り性に優れ、しかも実用上十分な強度を有すると共に、皮膚に対する保護保湿効果の高い繊維ウェブ製品を提供しようとするものである。
【０００５】
【課題を解決するための手段】
上記課題を解決するため、本発明は、衛生紙用の原紙や不織布からなる繊維ウェブに対し、糖アルコールを含有させるものである。
ここで、繊維ウェブとしては、紙（木材繊維（針葉樹、広葉樹）、非木材植物繊維（麻、靱皮繊維、木綿、ケナフ等）、レーヨン繊維等を含む）、または、不織布（木材パルプ繊維、天然繊維（木綿、羊毛、絹等）、半合成繊維（レーヨン等）、合成繊維（ナイロン、ポリエチレン、ポリエステル、ポリプロピレン等））の何れであっても良い。
【０００６】
繊維ウェブが紙である場合、衛生紙用原紙に糖アルコールまたはその水溶液を含浸させ、更に必要に応じて多価アルコール等の保湿成分を含浸させることにより、ドライタイプまたは保湿タイプのティシュペーパーを得ることができる。
繊維ウェブが不織布である場合、不織布基布に糖アルコールまたはその水溶液を含浸させ、更に必要に応じて前記保湿成分を含浸させることにより、ウェットティシュ、不織布ティシュ等を得ることができる。
【０００７】
ここで、必要に応じて糖アルコールと併用される前記保湿成分としては、グリセリン、ジグリセリン、ポリグリセリン、平均分子量２００以上１０００未満のポリエチレングリコール、プロピレングリコール、１，３−ブチレングリコール、エチレングリコール、ジエチレングリコール等の多価アルコール類、果糖、ブドウ糖、オリゴ糖、トレハロース、グリシンベタイン、ピロリドンカルボン酸、ピロリドンカルボン酸塩、乳酸、乳酸ナトリウム等が挙げられる。
【０００８】
繊維ウェブに含有される糖アルコールとしては、例えばキシリトール、エリスリトールのうち一種以上であればよい。これらの糖アルコールを所定量配合することにより、ドライタイプまたは保湿タイプのティシュペーパー、あるいはウェットティシュ等の衛生用繊維ウェブ製品に要求されるなめらかさ、しなやかさ、引張強さ、肌に対する保護保湿感、べたつきの無さ等を向上させることができる。特に、キシリトールをティシュペーパーに配合した場合には、肌触り性がよく、強度の低下が少ない製品を得ることが可能である。
【０００９】
糖アルコールの繊維ウェブに対する含有量としては、まずドライタイプのティシュペーパーの場合は、繊維ウェブ当たり０．０１〜５０重量％とすることが好ましい。繊維ウェブに対して０．０１重量％未満であると、肌触りの向上効果がなく、５０重量％以上であると効果が飽和する。このため、肌触り性や皮膚の保護効果等の実用性を重視すると、繊維ウェブ当たり０．１〜３０重量％とすることが更に好ましい。
【００１０】
保湿タイプのティシュペーパーの場合も、ドライタイプのティシュペーパーと同様な観点から、糖アルコールは繊維ウェブ当たり０．０１〜５０重量％が好ましく、０．１〜３０重量％が更に好ましい。
また、保湿成分としての多価アルコール（例えばグリセリン）と併用する場合は、多価アルコール１重量部に対して糖アルコールが０．１重量部以上であることが好ましい。糖アルコールが０．１重量部未満であると、なめらかさの向上効果が十分に得られず、肌触り性が不足する。
【００１１】
不織布ティシュの場合も、ティシュペーパーと同様に、糖アルコールは繊維ウェブ当たり０．０１〜５０重量％が好ましく、０．１〜３０重量％が更に好ましい。
また、保湿成分としての多価アルコール（例えばグリセリン）と併用する場合は、多価アルコール１重量部に対して糖アルコールを０．１重量部以上とすることにより、なめらかさの向上効果、および、べたつきの低減効果が顕著になる。
【００１２】
ウエットティシュの場合も、糖アルコールは繊維ウェブ当たり０．０１〜５０重量％が好ましく、０．１〜３０重量％が更に好ましい。糖アルコールが０．０１重量％未満であると、肌の保護保湿効果がなくなり、５０重量％以上であると効果が飽和する。
なお、保湿成分としてグリセリン等の多価アルコールと併用する場合、糖アルコールは多価アルコール１重量部に対して１重量部以上であることが好ましい。１重量部未満であると、べたつきの低減効果が少なくなる。
更に、ウェットティシュにおいて、糖アルコールを界面活性剤と併用する場合には、界面活性剤１重量部に対して１重量部以上とすることが望ましい。１重量部未満であると、べたつきの低減効果が少なくなる。
【００１３】
また、保湿成分は二種以上を併用しても良い。
更に、本発明では、必要に応じて適量のシリコーン類、脂肪酸類、油類を触感や肌の保護保湿効果を一層向上させるために併用しても良い。
【００１４】
本発明において、繊維ウェブに糖アルコールを含有させるためには、以下に述べるような方法を用いる。
まず、繊維ウェブとして紙を使用し、ティシュペーパーを製造する場合には、繊維ウェブの抄造中で、ウェブの形成後に湿潤状態においてスプレー等により糖アルコール（及び必要に応じて保湿成分等）を含む処理液を含浸させるか、繊維ウェブを抄造し乾燥した後に、スプレーまたは印刷方式等によって前記処理液を含浸させる。
繊維ウェブとして不織布を使用し、不織布ティシュを製造する場合には、スプレーまたは印刷方式等によって処理液を含浸させる。
【００１５】
なお、繊維ウェブとして紙を使用し、繊維ウェブの乾燥後に処理液を含浸させる場合、及び、繊維ウェブとして不織布を使用し、処理液に保湿成分を配合する場合には、処理液の水の量を保湿成分が環境から吸収する水分量と同じ程度にすると、処理後の乾燥工程を簡略化することができる。
【００１６】
繊維ウェブとして不織布を使用し、ウェットティシュを製造する場合には、不織布の基布を前記処理液に浸漬して含浸させればよい。
【００１７】
【発明の実施の形態】
以下、本発明の実施形態を説明する。
１）第１実施形態
この実施形態は、本発明をドライタイプ及び保湿タイプのティシュペーパーに適用した場合のものである。
ＮＢＫＰ（針葉樹クラフト法漂白パルプ）８０％、ＬＢＫＰ（広葉樹クラフト法漂白パルプ）２０％配合のパルプをフリーネス６３０〜６４０ｍｌ（ＣＳＦ）に叩解して、坪量１４．０ｇ／ｍ２、クレープ率１８％の衛生紙用原紙を抄紙し、この原紙をティシュペーパーの形状（２枚重ね、縦２００ｍｍ、横２２５ｍｍ）に加工した。
【００１８】
次に、表１に示す各種の成分（糖アルコール及びグリセリン）をそれぞれ水に溶解混合して処理液を作成し、ハンドスプレーを用いて、２枚重ねにした原紙両面に含浸させた。更に、この処理液により含浸処理した原紙を湿度６５±１０％、温度２０±５℃で２４時間以上静置して過剰の水分を乾燥させ、各試料（実施例１〜１０、比較例１，２）を作成し、後述する各種の測定（官能試験及び物理試験）を行った。
【００１９】
ここで、実施例１〜５は通常のドライタイプのティシュペーパーに糖アルコールを含む処理液を含浸させた例、実施例６〜１０はドライタイプのティシュペーパーに糖アルコール、保湿成分としてのグリセリンを含む処理液を含浸させた例（言い換えれば、保湿タイプのティシュペーパーに糖アルコールを含む処理液を含浸させた例）である。
また、比較例１はドライタイプのティシュペーパーに水のみを含浸させた例、比較例２はドライタイプのティシュペーパーに保湿成分としてのグリセリンの水溶液を含浸させた例（言い換えれば、保湿タイプのティシュペーパーに水を含浸させた例）である。
なお、表１の数字は原紙当たりの各成分のスプレー処理重量％である。
【００２０】
【表１】
0004229422.tif 000002
【００２１】
２）第２実施形態
この実施形態は、本発明を不織布に適用した場合のものである。
目付量が４０ｇ／ｍ２の乾式パルプ不織布（王子キノクロス（株））製“キノクロス”）を縦２００ｍｍ、横２２５ｍｍに切断した。次に、表２に示す各種の成分をそれぞれ水に溶解混合して処理液（なお、各処理液の成分、濃度は表１の場合と同様であり、実施例の番号及び比較例の番号のみが異なっている）を作成し、ハンドスプレーを用いて不織布の両面に含浸させた。表２の数字は対不織布当たりの各成分のスプレー処理重量％である。
更に、第１実施形態と同様に調整した後の各試料（実施例１１〜２０、比較例３，４）について、後述する各種の測定を行った。
【００２２】
【表２】
0004229422.tif 000003
【００２３】
３）第３実施形態
この実施形態は、本発明をウェットティシュに適用した場合のものである。
表３に示す各種の成分をそれぞれ水に溶解混合して処理液を作成し、この処理液に第２実施形態で使用した不織布を浸漬して各試料（実施例２１〜２７、比較例５〜７）を作成し、これらの試料について後述する各種の測定を行った。
なお、表３の数字は処理液に占める各成分の重量％であり、各処理液の含浸量は不織布当たり３００重量％である。
【００２４】
【表３】
0004229422.tif 000004
【００２５】
各実施例１〜２７及び比較例１〜７に対する測定項目及び測定方法は、以下の通りである。
Ａ．官能試験
１）なめらかさ
各試料を手で触り、その触感を評価した。
・大変になめらかである：３点
・ややなめらかである：２点
・なめらかさがない：１点
とし、パネラー１０人の合計点を集計して以下のように表記した（以下の測定項目も同様である）。
・「２６点〜３０点」：○
・「１６点〜２５点」：△
・「１０点〜１５点」：×
【００２６】
２）しなやかさ
各試料を手で触り、その触感を次のように評価した。
・大変にしなやかである：３点
・ややしなやかである：２点
・しなやかさがない：１点
【００２７】
３）べたつきの無さ
ａ）不織布の場合（表５）
各試料を手で触り、その触感を評価した。
ｂ）ウエットティシュの場合（表６）
各試料で肌を拭い、乾燥後の肌のべたつきのなさを次のように評価した。
・べたつきを感じない：３点
・べたつきをやや感じる：２点
・べたつきを感じる：１点
【００２８】
４）肌の保護保湿感
ａ）不織布の場合（表５）
水道水で手を洗った後に各試料で水を拭き取り、拭き取った後の手肌のなめらかさを評価した。
ｂ）ウエットティシュの場合（表６）
各試料で肌を拭い、乾燥後の肌のなめらかさを次のように評価した。
・肌のなめらかさを感じる：３点
・肌のなめらかさをやや感じる：２点
・肌のなめらかさを感じない：１点
【００２９】
Ｂ．物理試験
１）引張強さ
ＪＩＳ  Ｓ−３１０４に規定されるティシュペーパーの引張強さ試験に準じて、乾燥時の紙の縦方向の強度を測定した。試験を１０回行い、その平均値をとった。
【００３０】
上述した各試験の結果を表４，表５，表６に示す。
ここで、表４は表１の実施例１〜１０及び比較例１，２に対する試験結果、表５は表２の実施例１１〜２０及び比較例３，４に対する試験結果、表６は表３の実施例２１〜２７及び比較例５〜７に対する試験結果である。
【００３１】
【表４】
0004229422.tif 000005
【００３２】
【表５】
0004229422.tif 000006
【００３３】
【表６】
0004229422.tif 000007
【００３４】
表４から、実施例１〜１０は比較例１に比べてなめらかさ、しなやかさが優れており、また、比較例２に比べて引張強さが勝っている。
全般的に見て、実施例１〜１０はなめらかさ、しなやかさの評価が中程度以上であり、引張強さに関しても実用上、十分な値が得られている。
特に、ドライタイプのティシュペーパーの実施例１、保湿タイプのティシュペーパーの実施例６〜１０によれば、なめらかさ、しなやかさの評価が何れも高く肌触り性が優れていると共に、引張強さも良好なティシュペーパーを得ることができた。
【００３５】
また、表５によれば、実施例１１〜２０は比較例３に比べてなめらかさ、肌の保護保湿感が優れ、比較例４に比べてべたつきの無さが勝っている。これらの実施例１１〜２０による不織布は、なめらかさ、べたつきの無さ、肌の保護保湿感のすべてにおいて中程度以上の評価を得ており、特に、ドライタイプの不織布に関する実施例１１，保湿タイプの不織布に関する１６〜２０は、各測定項目について何れも最高の評価が得られた。
【００３６】
更に、表６から、実施例２１〜２７は比較例５，６に比べて肌の保護保湿感が優れ、また、比較例７に比べてべたつきの無さが勝っている。
これらの実施例２１〜２７に係るウェットティシュは、べたつきの無さ、肌の保護保湿感において何れも中程度以上の評価を得ており、特に、実施例２１，２２，２６，２７は各測定項目について何れも最高の評価が得られた。
【００３７】
なお、本発明は、上述した通常のドライタイプのティシュペーパー、保湿タイプのティシュペーパー、不織布、ウエットティシュ以外にも、皮膚に直接接触して使用される各種の衛生用繊維ウェブ製品に適用可能である。
【００３８】
【発明の効果】
以上のように本発明によれば、ドライタイプまたは保湿タイプのティシュペーパーにおける肌触り性を向上させつつ強度の低下が少ないティシュペーパーを得ることができる。
また、不織布に対しては、ガサつきがなく、なめらかな肌触りを提供することができる。特に、不織布に保湿成分を含浸させて水分を含有させたものはべたつき感を生じがちであったが、本発明の不織布さらにはウェットティシュによれば、べたつきのない良好な肌触りや肌に対する保護保湿感を実現することができる。